(57)【要約】【課題】ポリオレフィン材料を用い、難燃性、耐水性および耐油性の全てに優れた難燃性電線および難燃性電線の製造方法を提供する。【解決手段】導体と、導体の外周を覆うように設けられる絶縁層と、を有し、絶縁層は、ＪＩＳ  Ｋ７１９２で規定されるビニル酢酸量が１９質量％以上２５質量％以下であるエチレン酢酸ビニル共重合体を含むベースポリマと、式（１）で求められる臭素添加量が０．２０以上０．３３未満となるように添加される臭素系難燃剤と、式（２）で求められるエポキシ基添加量が０．０２６以上となるように添加され、且つ、添加量がベースポリマ１００質量部に対し７質量部未満であるエポキシ系化合物と、添加量がベースポリマ１００質量部に対し５質量部以上である三酸化アンチモンと、を含む樹脂組成物からなり、架橋されている。【選択図】図１
2017111920.tif 000002
【特許請求の範囲】
【請求項１】
導体と、
前記導体の外周を覆うように設けられる絶縁層と、
を有し、
前記絶縁層は、
ＪＩＳ  Ｋ７１９２で規定されるビニル酢酸量が１９質量％以上２５質量％以下であるエチレン酢酸ビニル共重合体を含むベースポリマと、
下記の式（１）で求められる臭素添加量が０．２０以上０．３３未満となるように添加される臭素系難燃剤と、
下記の式（２）で求められるエポキシ基添加量が０．０２６以上となるように添加され、且つ、添加量が前記ベースポリマ１００質量部に対し７質量部未満であるエポキシ系化合物と、
添加量が前記ベースポリマ１００質量部に対し５質量部以上である三酸化アンチモンと、
を含む樹脂組成物からなり、架橋されている難燃性電線。
ＤＢｒ＝（ＮＢｒ／ＷＦＲＴ）×ＤＦＲＴ  ・・・（１）
Ｄｅｐｘ＝（Ｎｅｐｘ／ＷＥＣ）×ＤＥＣ  ・・・（２）
（ただし、ＤＢｒを臭素添加量とし、ＮＢｒを前記臭素系難燃剤の一分子中の臭素元素個数とし、ＷＦＲＴを前記臭素系難燃剤の分子量とし、ＤＦＲＴを前記ベースポリマ１００質量部に対する前記臭素系難燃剤の添加量（質量部）とし、Ｄｅｐｘをエポキシ基添加量とし、Ｎｅｐｘを前記エポキシ系化合物の一分子中のエポキシ基個数とし、ＷＥＣを前記エポキシ系化合物の分子量とし、ＤＥＣを前記ベースポリマ１００質量部に対する前記エポキシ系化合物の添加量（質量部）とする。）
【請求項２】
導体と、
前記導体の外周を覆うように設けられる絶縁層と、
を有し、
前記絶縁層は、
ＪＩＳ  Ｋ７１９２で規定されるビニル酢酸量が１９質量％以上２５質量％以下であるエチレン酢酸ビニル共重合体を含むベースポリマと、
下記の式（１）で求められる臭素添加量が０．２０以上０．３３未満となるように添加される臭素系難燃剤と、
Ｍｇ１−ｘＡｌｘ（ＯＨ）２（ＣＯ３）ｘ／２・ｍＨ２Ｏ（０＜ｘ≦０．３３、０≦ｍ≦１０）で表され、下記の式（３）で求められるマグネシウム添加量が４２以上となるように添加され、且つ、添加量がベースポリマ１００質量部に対し１０質量部以下であるハイドロタルサイト様化合物と、
添加量がベースポリマ１００質量部に対し５質量部以上である三酸化アンチモンと、
を含む樹脂組成物からなり、架橋されている難燃性電線。
ＤＢｒ＝（ＮＢｒ／ＷＦＲＴ）×ＤＦＲＴ  ・・・（１）
ＤＭｇ＝Ｒ×ＤＨＴ  ・・・（３）
（ただし、ＤＢｒを臭素添加量とし、ＮＢｒを前記臭素系難燃剤の一分子中の臭素元素個数とし、ＷＦＲＴを前記臭素系難燃剤の分子量とし、ＤＦＲＴを前記ベースポリマ１００質量部に対する前記臭素系難燃剤の添加量（質量部）とし、ＤＭｇをマグネシウム添加量とし、Ｒを前記ハイドロタルサイト様化合物における酸化アルミニウムに対する酸化マグネシウムのモル比とし、ＤＨＴを前記ベースポリマ１００質量部に対する前記ハイドロタルサイト様化合物の添加量（質量部）とする。）
【請求項３】
導体を用意する工程と、
前記導体の外周に樹脂組成物を押出被覆することで、前記導体の外周を覆うように絶縁層を形成する工程と、
前記絶縁層を架橋させる工程と、
を有し、
前記樹脂組成物は、
ＪＩＳ  Ｋ７１９２で規定されるビニル酢酸量が１９質量％以上２５質量％以下であるエチレン酢酸ビニル共重合体を含むベースポリマと、
式（１）で求められる臭素添加量が０．２６以上０．３３未満となるように添加される臭素系難燃剤と、
式（２）で求められるエポキシ基添加量が０．０２６以上となるように添加され、且つ、添加量がベースポリマ１００質量部に対し７質量部未満であるエポキシ系化合物と、
添加量がベースポリマ１００質量部に対し５質量部以上である三酸化アンチモンと、
を含む難燃性電線の製造方法。
ＤＢｒ＝（ＮＢｒ／ＷＦＲＴ）×ＤＦＲＴ  ・・・（１）
Ｄｅｐｘ＝（Ｎｅｐｘ／ＷＥＣ）×ＤＥＣ  ・・・（２）
（ただし、ＤＢｒを臭素添加量とし、ＮＢｒを前記臭素系難燃剤の一分子中の臭素元素個数とし、ＷＦＲＴを前記臭素系難燃剤の分子量とし、ＤＦＲＴを前記ベースポリマ１００質量部に対する前記臭素系難燃剤の添加量（質量部）とし、Ｄｅｐｘをエポキシ基添加量とし、Ｎｅｐｘを前記エポキシ系化合物の一分子中のエポキシ基個数とし、ＷＥＣを前記エポキシ系化合物の分子量とし、ＤＥＣを前記ベースポリマ１００質量部に対する前記エポキシ系化合物の添加量（質量部）とする。）
【請求項４】
導体を用意する工程と、
前記導体の外周に樹脂組成物を押出被覆することで、絶縁層を形成する工程と、
前記絶縁層を架橋させる工程と、
を有し、
前記樹脂組成物は、
ＪＩＳ  Ｋ７１９２で規定されるビニル酢酸量が１９質量％以上２５質量％以下であるエチレン酢酸ビニル共重合体を含むベースポリマと、
下記の式（１）で求められる臭素添加量が０．２０以上０．３３未満となるように添加される臭素系難燃剤と、
Ｍｇ１−ｘＡｌｘ（ＯＨ）２（ＣＯ３）ｘ／２・ｍＨ２Ｏ（０＜ｘ≦０．３３、０≦ｍ≦１０）で表され、下記の式（３）で求められるマグネシウム添加量が４２以上となるように添加され、且つ、添加量がベースポリマ１００質量部に対し１０質量部以下であるハイドロタルサイト様化合物と、
添加量がベースポリマ１００質量部に対し５質量部以上である三酸化アンチモンと、
を含む難燃性電線の製造方法。
ＤＢｒ＝（ＮＢｒ／ＷＦＲＴ）×ＤＦＲＴ  ・・・（１）
ＤＭｇ＝Ｒ×ＤＨＴ  ・・・（３）
（ただし、ＤＢｒを臭素添加量とし、ＮＢｒを前記臭素系難燃剤の一分子中の臭素元素個数とし、ＷＦＲＴを前記臭素系難燃剤の分子量とし、ＤＦＲＴを前記ベースポリマ１００質量部に対する前記臭素系難燃剤の添加量（質量部）とし、ＤＭｇをマグネシウム添加量とし、Ｒを前記ハイドロタルサイト様化合物における酸化アルミニウムに対する酸化マグネシウムのモル比とし、ＤＨＴを前記ベースポリマ１００質量部に対する前記ハイドロタルサイト様化合物の添加量（質量部）とする。）
【請求項５】
前記絶縁層を架橋させる工程では、
前記絶縁層に電離放射線を照射することで、前記絶縁層を架橋させる請求項３又は４に記載の難燃性電線の製造方法。
【発明の詳細な説明】
【技術分野】
【０００１】
本発明は、難燃性電線に関する。
【背景技術】
【０００２】
鉄道車両などに使用される電線またはケーブルには、一般に使用される電線またはケーブルと比較し、高い難燃性だけでなく、長期で浸水することを想定した耐水性や、潤滑油などに対する耐油性も求められる。
【０００３】
このため、鉄道車両向けの電線またはケーブルにおいて、絶縁層（絶縁被覆）を構成する樹脂組成物としては、例えば、耐熱性および機械特性に優れたフッ素樹脂やエンジニアリングプラスチックなどが用いられてきた（例えば、特許文献１）。
【先行技術文献】
【特許文献】
【０００４】
【特許文献１】特開２００６−５９６４５号公報
【発明の概要】
【発明が解決しようとする課題】
【０００５】
しかしながら、上記したフッ素樹脂やエンジニアリングプラスチックなどは高価であり、また電流を多く流さない用途で使用される電線またはケーブルにおいては、耐熱性がオーバースペックとなっていた。また、上記したフッ素樹脂やエンジニアリングプラスチックなどは、結晶性が高く、剛直な樹脂であることが多く、艤装性に劣っていた。
【０００６】
一方で、絶縁層を構成する樹脂組成物として、フッ素樹脂等と比較して、安価で柔軟なポリオレフィン材料を用いることが考えられる。しかしながら、この場合では、難燃性と耐水性とがトレードオフの関係になることが多く、難燃性、耐水性および耐油性の全てを満足することが困難であった。
【０００７】
本発明の目的は、ポリオレフィン材料を用い、難燃性、耐水性および耐油性の全てに優れた難燃性電線および難燃性電線の製造方法を提供することである。
【課題を解決するための手段】
【０００８】
本発明の一態様によれば、
導体と、
前記導体の外周を覆うように設けられる絶縁層と、
を有し、
前記絶縁層は、
ＪＩＳ  Ｋ７１９２で規定されるビニル酢酸量が１９質量％以上２５質量％以下であるエチレン酢酸ビニル共重合体を含むベースポリマと、
下記の式（１）で求められる臭素添加量が０．２０以上０．３３未満となるように添加される臭素系難燃剤と、
下記の式（２）で求められるエポキシ基添加量が０．０２６以上となるように添加され、且つ、添加量が前記ベースポリマ１００質量部に対し７質量部未満であるエポキシ系化合物と、
添加量が前記ベースポリマ１００質量部に対し５質量部以上である三酸化アンチモンと、
を含む樹脂組成物からなり、架橋されている難燃性電線が提供される。
ＤＢｒ＝（ＮＢｒ／ＷＦＲＴ）×ＤＦＲＴ  ・・・（１）
Ｄｅｐｘ＝（Ｎｅｐｘ／ＷＥＣ）×ＤＥＣ  ・・・（２）
（ただし、ＤＢｒを臭素添加量とし、ＮＢｒを前記臭素系難燃剤の一分子中の臭素元素個数とし、ＷＦＲＴを前記臭素系難燃剤の分子量とし、ＤＦＲＴを前記ベースポリマ１００質量部に対する前記臭素系難燃剤の添加量（質量部）とし、Ｄｅｐｘをエポキシ基添加量とし、Ｎｅｐｘを前記エポキシ系化合物の一分子中のエポキシ基個数とし、ＷＥＣを前記エポキシ系化合物の分子量とし、ＤＥＣを前記ベースポリマ１００質量部に対する前記エポキシ系化合物の添加量（質量部）とする。）
【０００９】
本発明の他の態様によれば、
導体と、
前記導体の外周を覆うように設けられる絶縁層と、
を有し、
前記絶縁層は、
ＪＩＳ  Ｋ７１９２で規定されるビニル酢酸量が１９質量％以上２５質量％以下であるエチレン酢酸ビニル共重合体を含むベースポリマと、
下記の式（１）で求められる臭素添加量が０．２０以上０．３３未満となるように添加される臭素系難燃剤と、
Ｍｇ１−ｘＡｌｘ（ＯＨ）２（ＣＯ３）ｘ／２・ｍＨ２Ｏ（０＜ｘ≦０．３３、０≦ｍ≦１０）で表され、下記の式（３）で求められるマグネシウム添加量が４２以上となるように添加され、且つ、添加量がベースポリマ１００質量部に対し１０質量部以下であるハイドロタルサイト様化合物と、
添加量がベースポリマ１００質量部に対し５質量部以上である三酸化アンチモンと、
を含む樹脂組成物からなり、架橋されている難燃性電線が提供される。
ＤＢｒ＝（ＮＢｒ／ＷＦＲＴ）×ＤＦＲＴ  ・・・（１）
ＤＭｇ＝Ｒ×ＤＨＴ  ・・・（３）
（ただし、ＤＢｒを臭素添加量とし、ＮＢｒを前記臭素系難燃剤の一分子中の臭素元素個数とし、ＷＦＲＴを前記臭素系難燃剤の分子量とし、ＤＦＲＴを前記ベースポリマ１００質量部に対する前記臭素系難燃剤の添加量（質量部）とし、ＤＭｇをマグネシウム添加量とし、Ｒを前記ハイドロタルサイト様化合物における酸化アルミニウムに対する酸化マグネシウムのモル比とし、ＤＨＴを前記ベースポリマ１００質量部に対する前記ハイドロタルサイト様化合物の添加量（質量部）とする。）
【００１０】
本発明の更に他の態様によれば、
導体を用意する工程と、
前記導体の外周に樹脂組成物を押出被覆することで、前記導体の外周を覆うように絶縁層を形成する工程と、
前記絶縁層を架橋させる工程と、
を有し、
前記樹脂組成物は、
ＪＩＳ  Ｋ７１９２で規定されるビニル酢酸量が１９質量％以上２５質量％以下であるエチレン酢酸ビニル共重合体を含むベースポリマと、
式（１）で求められる臭素添加量が０．２６以上０．３３未満となるように添加される臭素系難燃剤と、
式（２）で求められるエポキシ基添加量が０．０２６以上となるように添加され、且つ、添加量がベースポリマ１００質量部に対し７質量部未満であるエポキシ系化合物と、
添加量がベースポリマ１００質量部に対し５質量部以上である三酸化アンチモンと、
を含む難燃性電線の製造方法が提供される。
ＤＢｒ＝（ＮＢｒ／ＷＦＲＴ）×ＤＦＲＴ  ・・・（１）
Ｄｅｐｘ＝（Ｎｅｐｘ／ＷＥＣ）×ＤＥＣ  ・・・（２）
（ただし、ＤＢｒを臭素添加量とし、ＮＢｒを前記臭素系難燃剤の一分子中の臭素元素個数とし、ＷＦＲＴを前記臭素系難燃剤の分子量とし、ＤＦＲＴを前記ベースポリマ１００質量部に対する前記臭素系難燃剤の添加量（質量部）とし、Ｄｅｐｘをエポキシ基添加量とし、Ｎｅｐｘを前記エポキシ系化合物の一分子中のエポキシ基個数とし、ＷＥＣを前記エポキシ系化合物の分子量とし、ＤＥＣを前記ベースポリマ１００質量部に対する前記エポキシ系化合物の添加量（質量部）とする。）
【００１１】
本発明の更に他の態様によれば、
導体を用意する工程と、
前記導体の外周に樹脂組成物を押出被覆することで、絶縁層を形成する工程と、
前記絶縁層を架橋させる工程と、
を有し、
前記樹脂組成物は、
ＪＩＳ  Ｋ７１９２で規定されるビニル酢酸量が１９質量％以上２５質量％以下であるエチレン酢酸ビニル共重合体を含むベースポリマと、
下記の式（１）で求められる臭素添加量が０．２０以上０．３３未満となるように添加される臭素系難燃剤と、
Ｍｇ１−ｘＡｌｘ（ＯＨ）２（ＣＯ３）ｘ／２・ｍＨ２Ｏ（０＜ｘ≦０．３３、０≦ｍ≦１０）で表され、下記の式（３）で求められるマグネシウム添加量が４２以上となるように添加され、且つ、添加量がベースポリマ１００質量部に対し１０質量部以下であるハイドロタルサイト様化合物と、
添加量がベースポリマ１００質量部に対し５質量部以上である三酸化アンチモンと、
を含む難燃性電線の製造方法が提供される。
ＤＢｒ＝（ＮＢｒ／ＷＦＲＴ）×ＤＦＲＴ  ・・・（１）
ＤＭｇ＝Ｒ×ＤＨＴ  ・・・（３）
（ただし、ＤＢｒを臭素添加量とし、ＮＢｒを前記臭素系難燃剤の一分子中の臭素元素個数とし、ＷＦＲＴを前記臭素系難燃剤の分子量とし、ＤＦＲＴを前記ベースポリマ１００質量部に対する前記臭素系難燃剤の添加量（質量部）とし、ＤＭｇをマグネシウム添加量とし、Ｒを前記ハイドロタルサイト様化合物における酸化アルミニウムに対する酸化マグネシウムのモル比とし、ＤＨＴを前記ベースポリマ１００質量部に対する前記ハイドロタルサイト様化合物の添加量（質量部）とする。）
【発明の効果】
【００１２】
本発明によれば、ポリオレフィン材料を用い、難燃性、耐水性および耐油性の全てに優れた難燃性電線および難燃性電線の製造方法を提供することができる。
【図面の簡単な説明】
【００１３】
【図１】本発明の一実施形態に係る難燃性電線の軸方向と直交する断面図である。
【発明を実施するための形態】
【００１４】
＜本発明の一実施形態＞
（１）難燃性電線
本発明の一実施形態にかかる難燃性電線について、図１を用いて説明する。図１は、本実施形態に係る難燃性電線の軸方向と直交する断面図である。
【００１５】
図１に示すように、本実施形態に係る難燃性電線１０は、例えば、鉄道車両などに使用される電線として構成され、導体１１０と、絶縁層１２０と、を有している。
【００１６】
（導体）
導体１１０は、複数の素線を有している。複数の素線は、例えば、螺旋状に撚り合わせられている。それぞれの素線は、例えば、無酸素銅、銅合金、銅被覆線等からなり、好ましくは無酸素銅からなっている。それぞれの素線の表面は、錫、銀、ニッケル等により、めっきされていてもよい。本実施形態では、導体１１０の素線は、例えば、錫めっき軟銅線である。
【００１７】
（絶縁層）
絶縁層１２０は、導体１１０の外周を覆うように設けられた絶縁被覆として構成されている。本実施形態の絶縁層１２０は、例えば、ベースポリマ（ベース樹脂）と、難燃剤と、安定剤と、を含む樹脂組成物からなり、難燃性、耐水性および耐油性の全てに優れるよう構成されている。以下、詳細を説明する。
【００１８】
（ベースポリマ）
絶縁層１２０を構成する樹脂組成物は、例えば、ポリオレフィン材料として、エチレン酢酸ビニル共重合体（以下、ＥＶＡ）を含むベースポリマを有している。これにより、フッ素樹脂等と比較して、安価で柔軟な絶縁層１２０を得ることが可能となる。
【００１９】
本実施形態では、ＥＶＡにおいて、ＪＩＳ  Ｋ７１９２で規定されるＶＡ量は、例えば、１９質量％以上２５質量％以下である。ＶＡ量が１９質量％未満であると、難燃性が不十分となる可能性がある。難燃性を補うために難燃剤を増量させることが考えられるが、ＶＡ量が１９質量％未満であると、ポリマ（ベースポリマ）の結晶量が多くなるため、機械的特性を維持したまま、難燃剤を増量させることが困難となる。なお、ＶＡ量が少ないほど、ポリマの結晶部分が多くなり、油の浸入を抑制することができるため、耐油性は確保される。これに対して、ＶＡ量が１９質量％以上であることにより、燃焼時に側鎖の酢酸が遊離し、燃焼場において酸素を遮断するため、難燃性が向上する。また、ＶＡ量が１９質量％以上であれば、極性が高くなるため、潤滑油のような非極性の油に対する耐性（耐油性）が向上する。一方で、ＶＡ量が２５質量％超であると、ポリマの結晶量が少なくなるため、耐水性および耐油性が低下する可能性がある。また極性が過剰に高くなるため、電気絶縁性が低下する可能性がある。これに対して、ＶＡ量が２５質量％以下であることにより、ポリマの結晶量を所定量に維持し、耐水性および耐油性を確保することができる。また、極性が過剰に高くなることを抑制し、電気絶縁性が低下することを抑制することができる。
【００２０】
なお、ベースポリマに用いられるＥＶＡは、ＶＡ量が上記した所定量となるのであれば、一つのＥＶＡのみで構成されていてもよいし、複数のＥＶＡを混合することにより構成されていてもよい。
【００２１】
（臭素系難燃剤）
絶縁層１２０を構成する樹脂組成物は、上記したベースポリマに加え、難燃剤を含んでいる。難燃剤としては、耐水性を考慮し、臭素系難燃剤が好適である。これにより、絶縁層１２０に高度な難燃性を付与し、難燃性電線１０を鉄道車両に適用することが可能となる。
【００２２】
臭素系難燃剤としては、例えば、エチレンビスペンタブロモベンゼン、テトラブロモビスフェノールＡ-ビス（２，３−ジブロモプロピルエーテル）、デカブロモジフェニルオキサイド、オクタブロモジフェニルオキサイド、ペンタブロモジフェニルオキサイド、テトラブロモビスフェノールＡ、テトラブロモビスフェノールＡ−ビス（アリルエーテル）、テトラブロモビスフェノールＡ−ビス（２−ヒドロキシエーテル）、ヘキサブロモシクロデカン、ビス（トリブロモフェノキシ）エタン、テトラブロモビスフェノールＡエポキシオリゴマー、テトラブロモビスフェノールＡカーボネートオリゴマー、エチレンビステトラブロモフタルイミド、ポリ-ジブロモフェニレンオキサイド、２，４，６−トリブロモフェノール、テトラブロモビスフェノールＡ−ビス（アクリレート）、テトラブロモフタリックアンヒドリド、テトラブロモフタレートジオール、２，３−ジブロモプロパノール、トリブロモスチレン、テトラブロモフェニルマレイミド、ポリ（ペンタブロモベンジル）アクリレート、トリス（トリブロモネオペンチル）ホスフェート、トリス（ジブロモフェニル）ホスフェート、トリス（トリブロモフェニル）ホスフェートなどが挙げられる。これらのなかでも、環境負荷が低く、少添加量で高い難燃性が得られ、また耐水性が良好であることから、エチレンビスペンタブロモベンゼンが好適である。
【００２３】
本実施形態では、臭素系難燃剤において、下記の式（１）で求められる臭素（Ｂｒ）添加量は、例えば、０．２０以上０．３３未満である。
ＤＢｒ＝（ＮＢｒ／ＷＦＲＴ）×ＤＦＲＴ  ・・・（１）
（ただし、ＤＢｒを臭素添加量とし、ＮＢｒを臭素系難燃剤の一分子中の臭素元素個数とし、ＷＦＲＴを臭素系難燃剤の分子量とし、ＤＦＲＴをベースポリマ１００質量部に対する臭素系難燃剤の添加量（質量部）とする。）
【００２４】
Ｂｒ添加量が０．２０未満であると、燃焼時においてＢｒ系ガスの発生が少なくなり、Ｂｒ系ガスによる酸素を遮断する効果が不十分となる。その結果、難燃性が不十分となる。これに対して、Ｂｒ添加量が０．２０以上であることにより、燃焼時に所定量のＢｒ系ガスを発生させることで、Ｂｒ系ガスによる酸素を遮断する効果を向上させることができる。その結果、難燃性を向上させることができる。一方で、Ｂｒ添加量が０．３３以上であると、臭化物イオンが（後述する安定剤によって固定される量を超えて）遊離する可能性がある。このように臭化物イオンが樹脂組成物中に存在すると、浸透圧により樹脂組成物中に水分が入り、絶縁性が低下する可能性がある。つまり、耐水性が低下する可能性がある。これに対して、Ｂｒ添加量が０．３３未満であることにより、臭化物イオンが過剰に遊離することを抑制し、耐水性が低下することを抑制することができる。
【００２５】
（安定剤）
絶縁層１２０を構成する樹脂組成物は、さらに安定剤を含んでいる。安定剤を添加することにより、上記した臭素系難燃剤から遊離した臭化物イオンを固定化することができる。その結果、耐水性を向上させることができる。なお、後述するように、安定剤の添加量には上限がある。
【００２６】
安定剤としては、例えば、金属酸化物、金属石鹸、エポキシ系化合物、またはハイドロタルサイト様化合物などが挙げられる。これらのなかでも、耐水性が良好であることから、エポキシ系化合物、またはハイドロタルサイト様化合物が好適である。
【００２７】
安定剤として、分子内にエポキシ基を含むエポキシ系化合物が添加される場合、エポキシ系化合物としては、ビスフェノールＡ型エポキシ樹脂、ビスフェノールＦ型エポキシ樹脂、ビスフェノールＡＤ型エポキシ樹脂、フェノール型エポキシ樹脂などが挙げられる。これらのなかでも、汎用的であり、取り扱い易いことから、ビスフェノールＡ型エポキシ樹脂が好適である。
【００２８】
エポキシ系化合物において、下記の式（２）で求められるエポキシ基添加量は、例えば、０．０２６以上である。
Ｄｅｐｘ＝（Ｎｅｐｘ／ＷＥＣ）×ＤＥＣ  ・・・（２）
（ただし、Ｄｅｐｘをエポキシ基添加量とし、Ｎｅｐｘをエポキシ系化合物の一分子中のエポキシ基個数とし、ＷＥＣをエポキシ系化合物の分子量とし、ＤＥＣをベースポリマ１００質量部に対するエポキシ系化合物の添加量（質量部）とする。）
【００２９】
エポキシ基添加量が０．０２６未満であると、臭素系難燃剤を添加した際に遊離した臭化物イオンを十分に固定化することができず、耐水性が不十分となる可能性がある。これに対して、エポキシ基添加量が０．０２６以上であることにより、臭素系難燃剤を添加した際に遊離した臭素化物イオンを確実に固定化し、耐水性を向上させることができる。
【００３０】
また、エポキシ系化合物の添加量は、例えば、ベースポリマ１００質量部に対し、７質量部未満である。エポキシ系化合物の添加量が７質量部以上であると、エポキシ系化合物が樹脂組成物からブリードアウトしてしまう（樹脂組成物表面に浮き出る）可能性がある。また、エポキシ系化合物が潤滑油に流出する可能性がある。これに対して、エポキシ系化合物の添加量が７質量部未満であることにより、エポキシ系化合物が樹脂組成物からブリードアウトすることを抑制することができる。また、エポキシ系化合物が潤滑油に流出することを抑制し、耐油性を確保することができる。
【００３１】
一方、安定剤として、ハイドロタルサイト様化合物が添加される場合、添加されるハイドロタルサイト様化合物は、例えば、Ｍｇ１−ｘＡｌｘ（ＯＨ）２（ＣＯ３）ｘ／２・ｍＨ２Ｏで表される。ただし、０＜ｘ≦０．３３、０≦ｍ≦１０である。
【００３２】
ハイドロタルサイト様化合物において、下記の式（３）で求められるマグネシウム（Ｍｇ）添加量は、例えば、４２以上である。
ＤＭｇ＝Ｒ×ＤＨＴ  ・・・（３）
（ただし、ＤＭｇをマグネシウム添加量とし、Ｒを前記ハイドロタルサイト様化合物における酸化アルミニウムに対する酸化マグネシウムのモル比とし、ＤＨＴを前記ベースポリマ１００質量部に対する前記ハイドロタルサイト様化合物の添加量（質量部）とする。）
【００３３】
Ｍｇ添加量が４２未満であると、臭素系難燃剤を添加した際に遊離した臭化物イオンを十分に固定化することができず、耐水性が不十分となる可能性がある。これに対して、Ｍｇ添加量が４２以上であることにより、臭素系難燃剤を添加した際に遊離した臭素化物イオンを確実に固定化し、耐水性を向上させることができる。
【００３４】
また、ハイドロタルサイト様化合物の添加量は、例えば、１０質量部以下である。ハイドロタルサイト様化合物の添加量が１０質量部超であると、ハイドロタルサイト様化合物自体が水分を引き寄せ易いため、耐水性が低下してしまう可能性がある。これに対して、ハイドロタルサイト様化合物の添加量が１０質量部以下であることにより、耐水性が低下することを抑制することができる。
【００３５】
（三酸化アンチモン）
絶縁層１２０を構成する樹脂組成物は、上記した臭素系難燃剤に加え、難燃剤として三酸化アンチモンをさらに含む。これにより、臭素系難燃剤と三酸化アンチモンとの相乗効果によって、絶縁層１２０にさらに高度な難燃性を付与することができる。
【００３６】
本実施形態では、三酸化アンチモンの添加量は、例えば、ベースポリマ１００質量部に対し、５質量部以上である。三酸化アンチモンの添加量が５質量部未満であると、難燃性が不十分となる。これに対して、三酸化アンチモンの添加量が５質量部以上であることにより、難燃性を向上させることができる。なお、三酸化アンチモンの添加量は、３０質量部以下であることが好ましい。三酸化アンチモンの添加量が３０質量部超であると、樹脂組成物の重量が増大するとともに、機械特性が低下する可能性がある。これに対して、三酸化アンチモンの添加量が３０質量部以下であることにより、樹脂組成物の重量が増大することを抑制するとともに、機械特性が低下することを抑制することができる
【００３７】
（その他）
絶縁層１２０を構成する樹脂組成物は、上述した材料以外に、必要に応じて、酸化防止剤、滑剤、架橋助剤、無機充填剤、相溶化剤、金属キレート剤（銅害防止剤）、紫外線吸収剤、光安定剤、着色剤などの添加剤を含んでいても良い。
【００３８】
また、本実施形態の絶縁層１２０は、架橋されている。これにより、難燃性電線１０が鉄道車両に使用された際に、難燃性電線１０が局所的に高温になる場合や、電線１０が高温雰囲気下にさらされる場合において、熱による変形を抑制し、難燃性電線１０の絶縁性を保つことができる。または、難燃性電線１０が潤滑油にさらされる場合において、潤滑油によって絶縁層１２０が溶解することを抑制することができる。なお、絶縁層１２０を架橋させる方法については、詳細を後述する。
【００３９】
（２）難燃性電線の製造方法
次に、本実施形態にかかる難燃性電線の製造方法について説明する。
【００４０】
（導体用意工程）
まず、例えば、錫めっき軟銅線からなる素線を所定本数用意する。次に、所定本数の素線を撚り合せ、導体１１０を形成する。
【００４１】
（混練工程）
ＥＶＡを含むベースポリマと、臭素系難燃剤と、エポキシ系化合物と、三酸化アンチモンと、を配合し、加圧ニーダによって、所定温度にて混練する。次に、押出成形機により、当該樹脂組成物の混練材をストランド状に押し出し、樹脂組成物の押出材を水冷により冷却する。そして、ストランド状の押出材を切断し、樹脂組成物のペレット材を形成する。
【００４２】
（押出工程）
次に、上記した樹脂組成物のペレット材を押出機に投入し、樹脂組成物を導体１１０の外周に押出被覆する。このように、導体１１０の外周を覆うように絶縁層１２０を形成することで、難燃性電線１０の中間体を形成する。
【００４３】
（架橋工程）
次に、難燃性電線１０の中間体における絶縁層１２０に対して、電子線などの電離放射線を照射し、絶縁層１２０を架橋させる。以上により、難燃性電線１０が製造される。
【００４４】
なお、参考までに、絶縁層１２０を架橋させる方法としては、電子線などの電離放射線を使用した架橋のほかにも、例えば、硫黄もしくは硫黄化合物を使用した加硫、有機過酸化物を使用した過酸化物架橋、またはベースポリマにシラン化合物をグラフトさせて架橋させるシラン架橋がある。しかしながら、本実施形態では、以下の理由により、電離放射線を使用した架橋が最も好ましい。硫黄もしくは硫黄化合物を使用した加硫は、樹脂組成物のベースポリマの主鎖に炭素の二重結合を必要とするため、本実施形態のようにベースポリマの主鎖に炭素の二重結合が含まれない場合には用いられ難い。また、有機過酸化物を使用した過酸化物架橋では、ベースポリマ主鎖に二重結合を必要としないものの、架橋に熱と時間を必要とするため、高速押出性を確保することが困難である。また、押出機内で架橋が進行し、樹脂組成物を押し出すことが困難となることも考えられる。また、シラン架橋も、過酸化物架橋と同様に、押出機内で架橋反応が進行し、樹脂組成物を押し出すことが困難となる可能性がある。これに対して、電離放射線を使用した架橋は、ベースポリマが３級炭素を含む放射線崩壊型のポリマには適用できないが、本実施形態のようにエチレン酢酸ビニル共重合体を含むベースポリマに対しては、安定的に適用することが可能である。また、電離放射線を使用した架橋では、押出工程後にベースポリマを架橋反応させるため、押出機内で架橋が進行することがなく、樹脂組成物を押し出しできない現象が生じることを抑制することができる。したがって、本実施形態では、電離放射線を使用した架橋が最も好ましい。
【００４５】
（３）本実施形態にかかる効果
本実施形態によれば、以下に示す１つまたは複数の効果を奏する。
【００４６】
（ａ）本実施形態によれば、難燃性電線１０における絶縁層１２０は、ＥＶＡを含むベースポリマと、臭素系難燃剤および三酸化アンチモンからなる難燃剤と、エポキシ系化合物またはハイドロタルサイト様化合物からなる安定剤と、を含む樹脂組成物からなっている。絶縁層１２０を構成する樹脂組成物がベースポリマとしてＥＶＡを含んでいることにより、フッ素樹脂等と比較して、安価で柔軟な絶縁層１２０を得ることができる。また、樹脂組成物が難燃剤として臭素系難燃剤および三酸化アンチモンを含んでいることにより、絶縁層１２０に高度な難燃性を付与することができる。さらに、樹脂組成物が安定剤としてエポキシ系化合物またはハイドロタルサイト様化合物を含んでいることにより、臭素系難燃剤から遊離した臭化物イオンを固定化することができ、耐水性を向上させることができる。このようにして、難燃性電線１０において、難燃性および耐水性を両立させることが可能となる。
【００４７】
（ｂ）本実施形態によれば、ＥＶＡにおいて、ＪＩＳ  Ｋ７１９２で規定されるＶＡ量は、例えば、１９質量％以上２５質量％以下である。ＶＡ量が１９質量％以上であることにより、燃焼時に側鎖の酢酸が遊離し、燃焼場において酸素を遮断するため、難燃性が向上する。また、ＶＡ量が２５質量％以下であることにより、ポリマの結晶量を所定量に維持し、耐水性および耐油性を確保することができる。
【００４８】
（ｃ）本実施形態によれば、臭素系難燃剤において、式（１）で求められるＢｒ添加量は、例えば、０．２０以上０．３３未満である。Ｂｒ添加量が０．２０以上であることにより、難燃性を向上させることができる。また、Ｂｒ添加量が０．３３未満であることにより、臭化物イオンが過剰に遊離することを抑制し、耐水性が低下することを抑制することができる。
【００４９】
（ｄ）本実施形態によれば、安定剤として、エポキシ系化合物が添加される場合、エポキシ系化合物において、式（２）で求められるエポキシ基添加量は、０．０２６以上であり、エポキシ系化合物の添加量は、ベースポリマ１００質量部に対し、７質量部未満である。エポキシ基添加量が０．０２６以上であることにより、臭素系難燃剤を添加した際に遊離した臭素化物イオンを確実に固定化し、耐水性を向上させることができる。エポキシ系化合物の添加量が７質量部未満であることにより、エポキシ系化合物が樹脂組成物からブリードアウトすることを抑制することができる。また、エポキシ系化合物が潤滑油に流出することを抑制し、耐油性を確保することができる。
【００５０】
安定剤として、ハイドロタルサイト様化合物が添加される場合、ハイドロタルサイト様化合物において、式（３）で求められるＭｇ添加量は、４２以上であり、ハイドロタルサイト様化合物の添加量は、１０質量部以下である。Ｍｇ添加量が４２以上であることにより、臭素系難燃剤を添加した際に遊離した臭素化物イオンを確実に固定化し、耐水性を向上させることができる。ハイドロタルサイト様化合物の添加量が１０質量部以下であることにより、耐水性が低下することを抑制することができる。
【００５１】
（ｅ）本実施形態によれば、三酸化アンチモンの添加量は、ベースポリマ１００質量部に対し、５質量部以上である。これにより、難燃性を向上させることができる。
【００５２】
（本発明の他の実施形態）
以上、本発明の一実施形態を具体的に説明したが、本発明は上述の実施形態に限定されるものではなく、その要旨を逸脱しない範囲で適宜変更可能である。
【００５３】
上述の実施形態では、難燃性電線１０が鉄道車両に用いられる場合について説明したが、難燃性電線は他の用途に用いられても良い。
【００５４】
上述の実施形態では、難燃性電線１０が１つの絶縁層１２０を有する場合について説明したが、難燃性電線は、複数の絶縁層を有していても良い。この場合、複数の絶縁層のうち、少なくとも１つの絶縁層が、上記した所定の樹脂組成物からなっていればよい。
【００５５】
上述の実施形態では、１本の難燃性電線１０の絶縁層１２０に対して、上記した所定の樹脂組成物を適用する場合について説明したが、複数の電線を有する難燃性ケーブルにおいて、それぞれの電線の絶縁層に対して、上記した所定の樹脂組成物を適用しても良い。
【実施例】
【００５６】
次に、本発明に係る実施例を説明する。これらの実施例は本発明の一例であって、本発明はこれらの実施例により限定されない。
【００５７】
（１）電線サンプルの製造
以下のように、実施例１〜７、比較例１〜１０の電線サンプルを作製した。まず、所定本数の錫めっき軟銅線からなる素線を撚り合わせた１８ＡＷＧ（導体断面積０．９６ｍｍ２、導体外径１．２１ｍｍ）の導体を用意した。次に、以下の表１に示すように配合した樹脂組成物を加圧ニーダによって混練し、押出成形機により、樹脂組成物の混練材をストランド状に押し出し、樹脂組成物の押出材を水冷により冷却した。そして、ストランド状の押出材を切断し、樹脂組成物のペレット材を形成した。次に、押出機に樹脂組成物のペレット材を投入し、樹脂組成物を導体の外周に押出被覆することで、電線の中間体を形成した。次に、電線の中間体における絶縁層に対して、１８０ｋＧｙの電離放射線を照射して、絶縁層を架橋させた。これにより、実施例１〜７、比較例１〜９のそれぞれの電線サンプルを製造した。なお、表１に示す実施例２の樹脂組成物と同じ樹脂組成物を使用し、電離放射線による架橋を行っていない電線サンプルを、比較例１０とした。
【００５８】
【表１】
2017111920.tif 000003
【００５９】
なお、表１中の配合剤の詳細は、以下のとおりである。
エチレン酢酸ビニル共重合体Ａ：エバフレックス（登録商標）４６０  ＶＡ量：１９質量％  （三井・デュポンポリケミカル社製）
エチレン酢酸ビニル共重合体Ｂ：エバフレックス（登録商標）２６０  ＶＡ量：２８質量％  （三井・デュポンポリケミカル社製）
エチレン酢酸ビニル共重合体Ｃ：エバフレックス（登録商標）Ｖ５２７４  ＶＡ量：１７質量％  （三井・デュポンポリケミカル社製)
エチレン酢酸ビニル共重合体Ｄ：エバフレックス（登録商標）１７０  ＶＡ量：３３質量％  （三井・デュポンポリケミカル社製)
エチレン酢酸ビニル共重合体Ｅ：エバフレックス（登録商標）３６０  ＶＡ量：２５質量％  （三井・デュポンポリケミカル社製）
臭素系難燃剤：サイテックス（登録商標）８０１０  エチレンビスペンタブロモベンゼン（エチレンビス（ペンタブロモフェニル））  分子量９７１  Ｂｒ元素個数１０個  （アルベマール社製）
エポキシ系化合物：エピコート（登録商標）８２８  ビスフェノールＡ型エポキシ樹脂  分子量３８０  エポキシ基個数２個  （三菱化学社製）
ハイドロタルサイト様化合物：マグセラー（登録商標）１  ＭｇＯ／Ａｌ２Ｏ３モル比４．２３  （協和化学社製）
ハイドロタルサイト様化合物：ＤＨＴ−４Ａ（登録商標）  ＭｇＯ／Ａｌ２Ｏ３モル比４．３  （協和化学社製）
酸化防止剤Ａ：イルガノックス（登録商標）１０１０  （ＢＡＳＦ社製）
酸化防止剤Ｂ：アデカスタブ（登録商標）ＡＯ−４１２Ｓ  （ＡＤＥＫＡ社製）
焼成クレー：Ｓａｎｔｉｎｔｏｎｅ  ＳＰ−３３  （ＢＡＳＦ社製）
着色剤：アサヒサーマルブラック  （旭カーボン社製）
滑剤：ステアリン酸亜鉛  （日東化成社製）
架橋助剤：ＴＭＰＴ  （新中村化学社製）
【００６０】
（２）電線サンプルの評価
実施例１〜７、比較例１〜１０の電線サンプルに対して、以下の評価を行った。
【００６１】
（難燃性）
米国電気学会ＩＥＥＥ１２０２−１９９１に従い、垂直トレイ難燃性試験を実施し、燃焼距離が１５０ｃｍ以下である場合を合格とした。
【００６２】
（耐水性）
アメリカの鉄道車両用電線規格であるＡＡＲ  ＲＰ  −５８５  第５．６．４項の「Ｉｎｓｕｌａｔｉｏｎ  Ｒｅｓｉｓｔａｎｃｅ，  Ｌｏｎｇ  Ｔｅｒｍ（長期浸水課電試験）」を満足するものを合格とした。
【００６３】
（耐油性）
アメリカの鉄道車両用電線規格であるＡＡＲ  ＲＰ  −５８５  第５．３〜５．４項の「Ｏｉｌ  Ｒｅｓｉｓｔａｎｃｅ  Ｔｅｓｔ  Ｉ，ＩＩ（耐油性試験)」を満足するものを合格とした。
【００６４】
（ブリードアウト試験）
電線サンプルをアルミ箔で包み、９０℃の恒温槽で２週間加熱後、室温で１週間放置し、目視にて電線サンプルの表面を確認した。その結果、樹脂組成物がブリードアウトしていない場合を合格とした。
【００６５】
（総合判定）
難燃性、耐水性、耐油性、およびブリードアウト試験の全てに合格する場合を、総合判定で合格とした。
【００６６】
（３）結果
表１に示すように、実施例１〜７では、難燃性、耐水性、耐油性、およびブリードアウト試験の全てが合格であった。以下、実施例と比較例とを対比しながら、詳細を説明する。
【００６７】
まず、ベースポリマのＥＶＡについて説明する。ＥＶＡにおけるＶＡ量が１９質量％未満であった比較例１では、耐水性および耐油性は合格であったが、難燃性が不合格であった。比較例１では、ＶＡ量が少なく、燃焼場における酸素を遮断する効果が不十分であったと考えられる。一方で、ＥＶＡにおけるＶＡ量が２５質量％超であった比較例２では、耐水性および耐油性が不合格であった。比較例２では、ＶＡ量が多く、ポリマの結晶量が少なかったため、耐水性および耐油性が低下したと考えられる。これに対して、ＥＶＡにおけるＶＡ量が１９質量％以上２５質量％以下であった実施例１〜７では、難燃性、耐水性、および耐油性の全てが合格であった。したがって、ＥＶＡにおけるＶＡ量が１９質量％以上２５質量％以下であることにより、燃焼場において、側鎖の酢酸を所定量遊離させて酸素を遮断することで、難燃性を向上させることができることを確認した。また、ポリマの結晶量を所定量に維持し、耐水性および耐油性を確保することができることを確認した。
【００６８】
次に、臭素系難燃剤について説明する。臭素系難燃剤におけるＢｒ添加量が０．２０未満であった比較例３では、ＥＶＡにおけるＶＡ量が上記した所定の範囲内であったものの、Ｂｒ添加量が少なかったため、難燃性が不合格であった。比較例３では、燃焼時においてＢｒ系ガスの発生が少なく、Ｂｒ系ガスによる酸素を遮断する効果が不十分であったと考えられる。一方で、臭素系難燃剤におけるＢｒ添加量が０．３３以上であった比較例４では、難燃性は十分であったが、耐水性が不合格であった。比較例４では、臭化物イオンが安定剤によって固定される量を超えて遊離したため、耐水性が低下したと考えられる。これに対して、臭素系難燃剤におけるＢｒ添加量が０．２０以上０．３３未満であった実施例１〜７では、難燃性および耐水性が合格であった。したがって、臭素系難燃剤におけるＢｒ添加量が０．２０以上０．３３未満であることにより、燃焼時に所定量のＢｒ系ガスを発生させることで、Ｂｒ系ガスによる酸素を遮断する効果を向上させ、難燃性を向上させることができることを確認した。また、臭化物イオンが過剰に遊離することを抑制し、耐水性が低下することを抑制することができることを確認した。
【００６９】
次に、エポキシ系化合物について説明する。エポキシ系化合物におけるエポキシ基添加量が０．０２６未満であった比較例６では、Ｂｒ添加量が上記した所定量であったにもかかわらず、耐水性が不合格であった。比較例６では、安定剤としてのエポキシ系化合物が臭化物イオンを十分に固定化することができなかったため、耐水性が低下したと考えられる。一方で、エポキシ系化合物の添加量が７質量部以上であった比較例５では、ブリードアウト試験が不合格であった。また、エポキシ系化合物の添加量が多く、エポキシ系化合物が油に流出したため、耐油性が不合格であった。これに対して、エポキシ系化合物におけるエポキシ基添加量が０．０２６以上であって、且つ、エポキシ系化合物の添加量が７質量部未満であった実施例１〜５では、耐水性、耐油性、およびブリードアウト試験が合格であった。したがって、エポキシ系化合物が所定条件を満たすことにより、遊離した臭化物イオンを確実に固定化し、耐水性を向上させることができることを確認した。また、エポキシ系化合物がブリードアウトすることを抑制し、さらに、エポキシ系化合物が潤滑油に流出することを抑制し、耐油性を確保することができることを確認した。
【００７０】
次に、ハイドロタルサイト様化合物について説明する。ハイドロタルサイト様化合物におけるＭｇ添加量が４２未満であった比較例７では、Ｂｒ添加量が上記した所定量であったにもかかわらず、耐水性が不合格であった。比較例７では、比較例６と同様に、安定剤としてのエポキシ系化合物が臭化物イオンを十分に固定化することができなかったため、耐水性が低下したと考えられる。一方で、ハイドロタルサイト様化合物の添加量が１０質量部超であった比較例８では、耐水性が不合格であった。比較例８では、ハイドロタルサイト様化合物自体の吸湿性が顕著となり、耐水性が低下したと考えられる。これに対して、ハイドロタルサイト様化合物におけるＭｇ添加量が４２以上であって、且つ、ハイドロタルサイト様化合物の添加量が１０質量部以下であった実施例６および７では、耐水性が合格であった。したがって、ハイドロタルサイト様化合物におけるＭｇ添加量が４２以上であることにより、遊離した臭化物イオンを確実に固定化し、耐水性を向上させることができることを確認した。一方で、ハイドロタルサイト様化合物の添加量が１０質量部以下であることにより、ハイドロタルサイト様化合物の添加量が過剰となることを抑制し、耐水性が低下することを抑制できることを確認した。
【００７１】
次に、三酸化アンチモンについて説明する。三酸化アンチモンの添加量が５質量部未満であった比較例９では、難燃剤としての三酸化アンチモンが不十分であり、難燃性が不合格であった。これに対して、三酸化アンチモンの添加量が５質量部以上であった実施例１〜７では、難燃性が合格であった。したがって、三酸化アンチモンの添加量が５質量部以上であることにより、臭素系難燃剤と三酸化アンチモンとの相乗効果によって、高度に難燃性を向上させることができることを確認した。
【００７２】
次に、絶縁層の架橋について説明する。絶縁層の架橋を行わなかった比較例１０では、絶縁層を構成する樹脂組成物の組成自体は実施例２と同じであったものの、樹脂組成物の液だれが生じたため、難燃性が不合格であった。また、熱によって変形が生じ、絶縁破壊を起こしたため、耐水性が不合格であった。また、絶縁層の樹脂組成物が油に溶解したため、耐油性が不合格であった。さらには、ブリードアウト試験も不合格であった。これに対して、絶縁層の架橋を行った実施例１〜７では、難燃性、耐水性、耐油性、ブリードアウト試験の全てが合格であった。したがって、所定の樹脂組成物からなる絶縁層が架橋されていることにより、樹脂塑性物の液だれを抑制し、難燃性が向上することを確認した。また、熱による変形を抑制し、耐水性が向上することを確認した。また、樹脂塑性物が油に溶解しにくく、耐油性が向上することを確認した。さらに、絶縁層が架橋されているため、ブリードアウトが生じることを抑制することができることを確認した。
【００７３】
以上により、絶縁層を構成する樹脂組成物が上記した所定の条件を満たすことにより、難燃性、耐水性および耐油性の全てに優れるとともに、ブリードアウトが生じることを抑制した難燃性電線を提供することができることを確認した。
【００７４】
＜本発明の好ましい態様＞
以下に、本発明の好ましい態様について付記する。
【００７５】
（付記１）
本発明の一態様によれば、
導体と、
前記導体の外周を覆うように設けられる絶縁層と、
を有し、
前記絶縁層は、
ＪＩＳ  Ｋ７１９２で規定されるビニル酢酸量が１９質量％以上２５質量％以下であるエチレン酢酸ビニル共重合体を含むベースポリマと、
下記の式（１）で求められる臭素添加量が０．２０以上０．３３未満となるように添加される臭素系難燃剤と、
下記の式（２）で求められるエポキシ基添加量が０．０２６以上となるように添加され、且つ、添加量がベースポリマ１００質量部に対し７質量部未満であるエポキシ系化合物と、
添加量がベースポリマ１００質量部に対し５質量部以上である三酸化アンチモンと、
を含む樹脂組成物からなり、架橋されている難燃性電線が提供される。
ＤＢｒ＝（ＮＢｒ／ＷＦＲＴ）×ＤＦＲＴ  ・・・（１）
Ｄｅｐｘ＝（Ｎｅｐｘ／ＷＥＣ）×ＤＥＣ  ・・・（２）
（ただし、ＤＢｒを臭素添加量とし、ＮＢｒを前記臭素系難燃剤の一分子中の臭素元素個数とし、ＷＦＲＴを前記臭素系難燃剤の分子量とし、ＤＦＲＴを前記ベースポリマ１００質量部に対する前記臭素系難燃剤の添加量（質量部）とし、Ｄｅｐｘをエポキシ基添加量とし、Ｎｅｐｘを前記エポキシ系化合物の一分子中のエポキシ基個数とし、ＷＥＣを前記エポキシ系化合物の分子量とし、ＤＥＣを前記ベースポリマ１００質量部に対する前記エポキシ系化合物の添加量（質量部）とする。）
【００７６】
（付記２）
本発明の他の態様によれば、
導体と、
前記導体の外周を覆うように設けられる絶縁層と、
を有し、
前記絶縁層は、
ＪＩＳ  Ｋ７１９２で規定されるビニル酢酸量が１９質量％以上２５質量％以下であるエチレン酢酸ビニル共重合体を含むベースポリマと、
下記の式（１）で求められる臭素添加量が０．２０以上０．３３未満となるように添加される臭素系難燃剤と、
Ｍｇ１−ｘＡｌｘ（ＯＨ）２（ＣＯ３）ｘ／２・ｍＨ２Ｏ（０＜ｘ≦０．３３、０≦ｍ≦１０）で表され、下記の式（３）で求められるマグネシウム添加量が４２以上となるように添加され、且つ、添加量がベースポリマ１００質量部に対し１０質量部以下であるハイドロタルサイト様化合物と、
添加量がベースポリマ１００質量部に対し５質量部以上である三酸化アンチモンと、
を含む樹脂組成物からなり、架橋されている難燃性電線が提供される。
ＤＢｒ＝（ＮＢｒ／ＷＦＲＴ）×ＤＦＲＴ  ・・・（１）
ＤＭｇ＝Ｒ×ＤＨＴ  ・・・（３）
（ただし、ＤＢｒを臭素添加量とし、ＮＢｒを前記臭素系難燃剤の一分子中の臭素元素個数とし、ＷＦＲＴを前記臭素系難燃剤の分子量とし、ＤＦＲＴを前記ベースポリマ１００質量部に対する前記臭素系難燃剤の添加量（質量部）とし、ＤＭｇをマグネシウム添加量とし、Ｒを前記ハイドロタルサイト様化合物における酸化アルミニウムに対する酸化マグネシウムのモル比とし、ＤＨＴを前記ベースポリマ１００質量部に対する前記ハイドロタルサイト様化合物の添加量（質量部）とする。）
【００７７】
（付記３）
付記１または２に記載の難燃性電線であって、好ましくは、
前記絶縁層は、複数設けられ、
前記複数の絶縁層のうち少なくとも１つの絶縁層は、前記樹脂組成物からなる。
【００７８】
（付記４）
本発明の更に他の態様によれば、
導体を用意する工程と、
前記導体の外周に樹脂組成物を押出被覆することで、前記導体の外周を覆うように絶縁層を形成する工程と、
前記絶縁層を架橋させる工程と、
を有し、
前記樹脂組成物は、
ＪＩＳ  Ｋ７１９２で規定されるビニル酢酸量が１９質量％以上２５質量％以下であるエチレン酢酸ビニル共重合体を含むベースポリマと、
式（１）で求められる臭素添加量が０．２６以上０．３３未満となるように添加される臭素系難燃剤と、
式（２）で求められるエポキシ基添加量が０．０２６以上となるように添加され、且つ、添加量がベースポリマ１００質量部に対し７質量部未満であるエポキシ系化合物と、
添加量がベースポリマ１００質量部に対し５質量部以上である三酸化アンチモンと、
を含む難燃性電線の製造方法が提供される。
【００７９】
（付記５）
本発明の更に他の態様によれば、
導体を用意する工程と、
前記導体の外周に樹脂組成物を押出被覆することで、絶縁層を形成する工程と、
前記絶縁層を架橋させる工程と、
を有し、
前記樹脂組成物は、
ＪＩＳ  Ｋ７１９２で規定されるビニル酢酸量が１９質量％以上２５質量％以下であるエチレン酢酸ビニル共重合体を含むベースポリマと、
式（１）で求められる臭素添加量が０．２０以上０．３３未満となるように添加される臭素系難燃剤と、
Ｍｇ１−ｘＡｌｘ（ＯＨ）２（ＣＯ３）ｘ／２・ｍＨ２Ｏ（０＜ｘ≦０．３３、０≦ｍ≦１０）で表され、式（３）で求められるマグネシウム添加量が４２以上となるように添加され、且つ、添加量がベースポリマ１００質量部に対し１０質量部以下であるハイドロタルサイト様化合物と、
添加量がベースポリマ１００質量部に対し５質量部以上である三酸化アンチモンと、
を含む難燃性電線の製造方法が提供される。
【００８０】
（付記６）
付記４又は５に記載の難燃性電線の製造方法であって、好ましくは、
前記絶縁層を架橋させる工程では、
前記絶縁層に電離放射線を照射することで、前記絶縁層を架橋させる。
【符号の説明】
【００８１】
１０  難燃性電線
１１０  導体
１２０  絶縁層
【図１】
2017111920.tif 000004